СПОСОБ ИЗГОТОВЛЕНИЯ КОРПУСА ЧАСОВ (ВАРИАНТЫ)

1. Способ изготовления корпуса часов, при котором получают полосу с заданным содержанием драгоценного металла необходимой толщины и выполняют ее неразъемное соединение с припоем, полученную биметаллическую полосу прокатывают в необходимую толщину и с помощью металлообрабатывающих операций из нее получают заготовку внешней части корпуса часов, затем из металла с помощью металлообрабатывающих операций изготавливают заготовку внутренней части корпуса часов, после чего полученные заготовки внутренней и внешней частей соединяют между собой и пропаивают собранный узел, получая таким образом корпус часов.
2. Способ по п. 1, отличающийся тем, что применяется припой в виде полосы.
3. Способ по п. 2, отличающийся тем, что полосу с содержанием драгоценного металла соединяют с припоем в виде полосы путем нагрева.
4. Способ по п. 3, отличающийся тем, что нагрев осуществляется путем пропускания через полосы электрического тока.
5. Способ по п. 2, отличающийся тем, что полосу с содержанием драгоценного металла соединяют с припоем в виде полосы методами давления.
6. Способ по п. 2, отличающийся тем, что полосу с содержанием драгоценного металла соединяют с припоем в виде полосы за счет тепла, образующего вследствие химической реакции.
7. Способ по п. 1, отличающийся тем, что применяется припой в пастообразном виде.
8. Способ по п. 7, отличающийся тем, что полосу с содержанием драгоценного металла соединяют с пастообразным припоем путем нагрева.
9. Способ по п. 1, отличающийся тем, что применяется твердый припой в измельченной форме.
10. Способ по п. 9, отличающийся тем, что полосу с содержанием драгоценного металла соединяют с измельченным твердым припоем путем нагрева.
11. Способ по п. 1, отличающийся тем, что заготовки внешней и внутренней частей корпуса часов изготавливают методами давления.
12. Способ изготовления корпуса часов, при котором с помощью металлообрабатывающих операций получают заготовку внешней части корпуса часов с заданным содержанием драгоценного металла, затем ползают полосу из металла и выполняют ее неразъемное соединение с припоем, полученную биметаллическую полосу прокатывают в необходимую толщину и с помощью металлообрабатывающих операций из нее изготавливают заготовку внутренней части корпуса часов, после чего полученные заготовки внутренней и внешней частей соединяют между собой и пропаивают собранный узел, получая таким образом корпус часов.
13. Способ по п. 12, отличающийся тем, что применяется припой в виде полосы.
14. Способ по п. 13, отличающийся тем, что полосу из металла соединяют с припоем в виде полосы путем нагрева.
15. Способ по п. 14, отличающийся тем, что нагрев осуществляется путем пропускания через полосы электрического тока.
16. Способ по п. 13, отличающийся тем, что полосу из металла соединяют с припоем в виде полосы методами давления.
17. Способ по п. 13, отличающийся тем, что полосу из металла соединяют с припоем в виде полосы за счет тепла, образующегося вследствие химической реакции.
18. Способ по п. 12, отличающийся тем, что применяется припой в пастообразном виде.
19. Способ по п. 18, отличающийся тем, что полосу из металла соединяют с пастообразным припоем путем нагрева.
20. Способ по п. 12, отличающийся тем, что применяется твердый припой в измельченной форме.
21. Способ по п. 19, отличающийся тем, что полосу из металла соединяют с измельченным твердым припоем путем нагрева.
22. Способ по п. 12, отличающийся тем, что заготовку внешней и внутренней части корпуса часов изготавливают методами давления.